【手続補正書】
【提出日】平成17年9月20日(2005.9.20)
【手続補正１】
【補正対象書類名】明細書
【補正対象項目名】特許請求の範囲
【補正方法】変更
【補正の内容】
【特許請求の範囲】
【請求項１】  上吹き酸素を使用し精錬炉で溶銑を吹錬する際に当該精錬炉内に付着する地金の形成を抑制しつつ吹錬する精錬炉の操業方法において、前記精錬炉内に付着した地金の分布状態を把握し、その分布状態に応じて下記（イ）及び（ロ）の二種類の上吹き酸素ランスの内いずれか一方を選定し、その選定された一方のランスを用いて１ヒート以上に継続して使用し、次いで前記精錬炉内に付着した地金の分布状態を把握し、その分布状態に応じて、他方の上吹き酸素ランスを用いて１ヒート以上に継続して使用し、こうして前記（イ）及び（ロ）の上吹き酸素ランスを交互に使用することを特徴とする、精錬炉内の付着地金の形成を抑制する精錬炉の操業方法。
（イ）下端部に吹錬用酸素ガスを供給するノズルが設けられている上吹き酸素ランス。
（ロ）下端部に吹錬用酸素ガスを供給するノズルが設けられ、そして外周部に地金溶解用酸素ガス又は／及びパージガスを供給するノズルが設けられている上吹き酸素ランス。
【請求項２】  請求項１記載の精錬炉の操業方法において、前記（ロ）記載の地金溶解用酸素ガス又は／及びパージガスを供給するノズルが設けられている上吹き酸素ランスを使用するヒートにおいては、そのヒートの吹錬期間を吹錬初期、中期及び末期に区分し、そして、前記吹錬初期は吹錬開始から副原料投入による炉内ガス流れの乱れが鎮静化するまでとし、前記吹錬末期は吹錬終了予定時の所定時間前に行なわれる温度及び成分分析用試料採取の開始から吹錬終了時点までとし、そして吹錬中期は吹錬全期間から前記吹錬初期及び末期を除く期間とし、こうして定められた吹錬各期間に、前記上吹き酸素ランスから下記（ハ）及び（ニ）の方法でガスを供給することを特徴とする、精錬炉内の付着地金の形成を抑制する精錬炉の操業方法。
（ハ）吹錬中期には、地金溶解用酸素ガスとして、この地金溶解用酸素ガス中の純酸素流量換算で、吹錬用酸素ガス流量の３〜１０％の範囲内の流量を供給する。
（ニ）吹錬初期及び吹錬末期には、パージガスのみ又はパージガスと酸素ガスとを前記地金溶解用ノズルから流して当該地金溶解用ノズルの目詰まりを防止し、このパージガスと共に流す酸素ガス流量は純酸素ガス流量換算で、上記（ハ）の吹錬中期に供給する地金溶解用酸素ガス中の純酸素流量の５０％以下とする。
【請求項３】  請求項１又は２記載の精錬炉の操業方法において、前記（ロ）のランスを、下記（ホ）のランスとしたことを特徴とする、精錬炉内の付着地金の形成を抑制する精錬炉の操業方法。
（ホ）下端部に吹錬用酸素ガスを供給するノズルが設けられ、そして外周部に前記吹錬用酸素ガスと独立して流量制御が可能である地金溶解用酸素ガス又は／及びパージガスを供給するノズルが設けられている上吹き酸素ランス。
【請求項４】 請求項３記載の精錬炉の操業方法において、前記（ホ）記載の地金溶解用酸素ガス又は／及びパージガスを供給するノズルが設けられている上吹き酸素ランスを使用するヒートにおいては、そのヒートの吹錬期間を吹錬初期、中期及び末期に区分し、そして、前記吹錬初期は吹錬開始から副原料投入による炉内ガス流れの乱れが鎮静化するまでとし、前記吹錬末期は吹錬終了予定時の所定時間前に行なわれる温度及び成分分析用試料採取の開始から吹錬終了時点までとし、そして吹錬中期は吹錬全期間から前記吹錬初期及び末期を除く期間とし、こうして定められた吹錬各期間に、前記上吹き酸素ランスから下記（ハ）及び（ニ）の方法でガスを供給することを特徴とする、精錬炉内の付着地金の形成を抑制する精錬炉の操業方法。
（ハ）吹錬中期には、地金溶解用酸素ガスとして、この地金溶解用酸素ガス中の純酸素流量換算で、吹錬用酸素ガス流量の３〜１０％の範囲内の流量を供給する。
（ニ）吹錬初期及び吹錬末期には、パージガスのみ又はパージガスと酸素ガスとを前記地金溶解用ノズルから流して当該地金溶解用ノズルの目詰まりを防止し、このパージガスと共に流す酸素ガス流量は純酸素ガス流量換算で、上記（ハ）の吹錬中期に供給する地金溶解用酸素ガス中の純酸素流量の５０％以下とする。
【請求項５】  前記付着地金の分布状態の把握を、精錬炉の操作者が目視観察により行ない、所定のランス切替え基準に基づくか、モニターカメラを用いて画像解析を行ない、得られた解析結果に基づくか、又は炉体プロフィールメーターで測定し、得られた測定結果に基づくかのいずれかの基準又はそれらの基準の併用により、前記上吹き酸素ランスの内の一方、又は他方を選定することを特徴とする、請求項１から４の何れか１つに記載の精錬炉内の付着地金の形成を抑制する精錬炉の操業方法。
【請求項６】  請求項１から５の何れか１つに記載の精錬炉の操業方法において、前記地金溶解用ノズルから噴射させる酸素の噴射方向を、前記上吹き酸素ランスの長手方向軸心線とのなす角度が４０〜９０°の範囲内であって、且つ下向き乃至水平方向にすることを特徴とする、精錬炉内の付着地金の形成を抑制する精錬炉の操業方法。
【手続補正２】
【補正対象書類名】明細書
【補正対象項目名】０００８
【補正方法】変更
【補正の内容】
【０００８】
この発明は上記知見に基づきなされたものであり下記の通りである。
請求項１記載の発明は、上吹き酸素を使用し精錬炉で溶銑を吹錬する際に当該精錬炉内に付着する地金の形成を抑制しつつ吹錬する精錬炉の操業方法において、上記精錬炉内に付着した地金の分布状態を把握し、その分布状態に応じて下記（イ）及び（ロ）の二種類の上吹き酸素ランスの内いずれか一方を選定し、その選定された一方のランスを用いて１ヒート以上に継続して使用し、次いで上記精錬炉内に付着した地金の分布状態を把握し、その分布状態に応じて、他方の上吹き酸素ランスを用いて１ヒート以上に継続して使用し、こうして前記（イ）及び（ロ）の上吹き酸素ランスを交互に使用することに特徴を有するものである。
（イ）下端部に吹錬用酸素ガスを供給するノズルが設けられている上吹き酸素ランス。
（ロ）下端部に吹錬用酸素ガスを供給するノズルが設けられ、そして外周部に地金溶解用酸素ガス又は／及びパージガスを供給するノズルが設けられている上吹き酸素ランス。
ここで、地金溶解用ノズルから流す酸素ガスとは、一般に純酸素であるが、酸素含有ガスであればよく、ガスの到達距離を長くするために、不活性ガスを混入させることも可能である。また、地金を溶解・除去するとは、付着しようとしている地金の付着を防止することを含む。なお、吹錬用酸素ガスには、通常工業用純酸素ガスを使用する。
【手続補正３】
【補正対象書類名】明細書
【補正対象項目名】０００９
【補正方法】変更
【補正の内容】
【０００９】
請求項２記載の発明は、 請求項１記載の精錬炉の操業方法において、前記（ロ）記載の地金溶解用酸素ガス又は／及びパージガスを供給するノズルが設けられている上吹き酸素ランスを使用するヒートにおいては、そのヒートの吹錬期間を吹錬初期、中期及び末期に区分し、そして、前記吹錬初期は吹錬開始から副原料投入による炉内ガス流れの乱れが鎮静化するまでとし、前記吹錬末期は吹錬終了予定時の所定時間前に行なわれる温度及び成分分析用試料採取の開始から吹錬終了時点までとし、そして吹錬中期は吹錬全期間から前記吹錬初期及び末期を除く期間とし、こうして定められた吹錬各期間に、前記上吹き酸素ランスから下記（ハ）及び（ニ）の方法でガスを供給することに特徴を有するものである。
（ハ）吹錬中期には、地金溶解用酸素ガスとして、この地金溶解用酸素ガス中の純酸素流量換算で、吹錬用酸素ガス流量の３〜１０％の範囲内の流量を供給する。
（ニ）吹錬初期及び吹錬末期には、パージガスのみ又はパージガスと酸素ガスとを前記地金溶解用ノズルから流して当該地金溶解用ノズルの目詰まりを防止し、このパージガスと共に流す酸素ガス流量は純酸素ガス流量換算で、上記（ハ）の吹錬中期に供給する地金溶解用酸素ガス中の純酸素流量の５０％以下とする。
【手続補正４】
【補正対象書類名】明細書
【補正対象項目名】００１０
【補正方法】変更
【補正の内容】
【００１０】
請求項３記載の発明は、請求項１又は２記載の精錬炉の操業方法において、前記（ロ）のランスを、下記（ホ）のランスとしたことに特徴を有するものである。
（ホ）下端部に吹錬用酸素ガスを供給するノズルが設けられ、そして外周部に前記吹錬用酸素ガスと独立して流量制御が可能である地金溶解用酸素ガス又は／及びパージガスを供給するノズルが設けられている上吹き酸素ランス。
【手続補正５】
【補正対象書類名】明細書
【補正対象項目名】００１１
【補正方法】変更
【補正の内容】
【００１１】
請求項４記載の発明は、請求項３記載の精錬炉の操業方法において、前記（ホ）記載の地金溶解用酸素ガス又は／及びパージガスを供給するノズルが設けられている上吹き酸素ランスを使用するヒートにおいては、そのヒートの吹錬期間を吹錬初期、中期及び末期に区分し、そして、前記吹錬初期は吹錬開始から副原料投入による炉内ガス流れの乱れが鎮静化するまでとし、前記吹錬末期は吹錬終了予定時の所定時間前に行なわれる温度及び成分分析用試料採取の開始から吹錬終了時点までとし、そして吹錬中期は吹錬全期間から前記吹錬初期及び末期を除く期間とし、こうして定められた吹錬各期間に、前記上吹き酸素ランスから下記（ハ）及び（ニ）の方法でガスを供給することに特徴を有するものである。
（ハ）吹錬中期には、地金溶解用酸素ガスとして、この地金溶解用酸素ガス中の純酸素流量換算で、吹錬用酸素ガス流量の３〜１０％の範囲内の流量を供給する。
（ニ）吹錬初期及び吹錬末期には、パージガスのみ又はパージガスと酸素ガスとを前記地金溶解用ノズルから流して当該地金溶解用ノズルの目詰まりを防止し、このパージガスと共に流す酸素ガス流量は純酸素ガス流量換算で、上記（ハ）の吹錬中期に供給する地金溶解用酸素ガス中の純酸素流量の５０％以下とする。
【手続補正６】
【補正対象書類名】明細書
【補正対象項目名】００１２
【補正方法】変更
【補正の内容】
【００１２】
請求項５記載の発明は、請求項１から４の何れか１つに記載の発明において、前記付着地金の分布状態の把握を、精錬炉の操作者が目視観察により行ない、所定のランス切替え基準に基づくか、モニターカメラを用いて画像解析を行ない、得られた解析結果に基づくか、又は炉体プロフィールメーターで測定し、得られた測定結果に基づくかのいずれかの基準又はそれらの基準の併用により、前記上吹き酸素ランスの内の一方、又は他方を選定することに特徴を有するものである。そして、請求項６記載の発明は、請求項１から５の何れか１つに記載の発明において、前記地金溶解用ノズルから噴射させる酸素の噴射方向を、前記上吹き酸素ランスの長手方向軸心線とのなす角度が４０〜９０°の範囲内であって、且つ下向き乃至水平方向にすることに特徴を有するものである。
【手続補正７】
【補正対象書類名】明細書
【補正対象項目名】符号の説明
【補正方法】変更
【補正の内容】
【符号の説明】
１  溶銑
２  造滓材
３  転炉
４  炉口
５  上吹き酸素ランス（吹錬用酸素ノズルのみ）
５’  上吹き酸素ランス（地金溶解用酸素ノズル併設）
６  吹錬用酸素ノズル
７  地金溶解用酸素ノズル
８  炉口地金
８’  炉内側壁地金
９  炉口耐火物
１０  軸心線
【手続補正８】
【補正対象書類名】図面
【補正対象項目名】図１
【補正方法】変更
【補正の内容】
【図１】
2000096122.tif 000001